(57)【要約】【課題】シート内部に気泡がなく、歩留まりが向上した厚膜のＥＶＡシートの製造方法を提供すること。【解決手段】エチレン−酢酸ビニル共重合体を含む樹脂組成物を混練した後、カレンダーロール２５で圧延する工程を含むエチレン−酢酸ビニル共重合体シートの製造方法であって、前記エチレン−酢酸ビニル共重合体シートの厚さが０．７〜２．０ｍｍであり、そして、前記カレンダーロール２５に供給される前記樹脂組成物の温度を７０〜９０℃に調整することを特徴とするエチレン−酢酸ビニル共重合体シートの製造方法。【選択図】図１
2013093392.tif 000002
【特許請求の範囲】
【請求項１】
エチレン−酢酸ビニル共重合体を含む樹脂組成物を混練した後、カレンダーロールで圧延する工程を含むエチレン−酢酸ビニル共重合体シートの製造方法であって、
前記エチレン−酢酸ビニル共重合体シートの厚さが０．７〜２．０ｍｍであり、そして、
前記カレンダーロールに供給される前記樹脂組成物の温度を７０〜９０℃に調整することを特徴とするエチレン−酢酸ビニル共重合体シートの製造方法。
【請求項２】
前記混練を練りロールで行い、
前記温度調整を、前記練りロールと前記カレンダーロールとの間に配置された、前記混練された前記樹脂組成物を前記カレンダーロールに搬送する搬送手段において加熱することにより行うことを特徴とする請求項１に記載の製造方法。
【請求項３】
前記加熱を、前記樹脂組成物に熱線照射することにより行うことを特徴とする請求項２に記載の製造方法。
【請求項４】
前記搬送手段としてコンベアベルトを使用し、該コンベアベルトのベルト温度を４０〜７０℃とすることにより前記温度調整を行うことを特徴とする請求項２又は３に記載の製造方法。
【請求項５】
前記エチレン−酢酸ビニル共重合体シートの厚さが０．７〜１．０ｍｍであることを特徴とする請求項１〜４の何れか１項に記載の製造方法。
【請求項６】
前記エチレン−酢酸ビニル共重合体のメルトフローレート（ＪＩＳ  Ｋ７２１０に従って、１９０℃、荷重２１．１８Ｎで測定）が、３５ｇ／１０分以下であることを特徴とする請求項１〜５の何れか１項に記載の製造方法。
【請求項７】
前記樹脂組成物は架橋剤を含むことを特徴とする請求項１〜６の何れか１項に記載の製造方法。
【請求項８】
前記エチレン−酢酸ビニル共重合体シートが、太陽電池用封止膜又は合わせガラス用中間膜であることを特徴とする請求項１〜７の何れか１項に記載の製造方法。
【請求項９】
請求項１〜７の何れか１項に記載の製造方法により製造されたエチレン−酢酸ビニル共重合体シート。
【発明の詳細な説明】
【技術分野】
【０００１】
本発明は、太陽電池用封止膜や合わせガラス用中間膜等に用いられるエチレン−酢酸ビニル共重合体シートをカレンダー成形によって製造する方法に関する。
【背景技術】
【０００２】
エチレン−酢酸ビニル共重合体（以下、ＥＶＡとも称する。）シートは、透明性や接着性に優れていることから、太陽電池用封止膜や合わせガラス用中間膜の他、反射防止層等を有する光学フィルタをディスプレイに貼り付けるための接着膜などとして広く用いられている。
【０００３】
ＥＶＡシートを太陽電池用封止膜として使用する場合には、例えば、図３に示すように、ガラス基板などからなる表面側透明保護部材１１、太陽電池用封止膜１３Ａ、接続タブ１５で電気的に接続された複数の太陽電池用セル１４、太陽電池用封止膜１３Ｂ、及び裏面側保護部材（バックカバー）１２をこの順で積層し、減圧で脱気した後、加熱加圧することにより製造される太陽電池に使用される。太陽電池用封止膜１３Ａ、１３Ｂにより太陽電池用セル１４が封止されると共に、各部材が接着一体化される（特許文献１）。
【０００４】
また、合わせガラス用中間膜として使用する場合には、図４に示すように、２枚のガラス板７Ａ及び７Ｂの間に合わせガラス用中間膜５を挟持し、架橋硬化させて製造される合わせガラスに使用される。合わせガラスは主に自動車や建物の窓に使用され、合わせガラス用中間膜５により、耐貫通性や破損したガラスの飛散が防止される（特許文献２）。
【０００５】
このような目的で用いられるＥＶＡシートは、エチレン−酢酸ビニル共重合体および架橋剤などの添加剤を含む組成物を、カレンダー成形、押出成形、プレス成形等種々の成形法により成膜して製造される。この中でもカレンダー成形は生産能力が高く、シートを製造するために一般に広く使用されている。
【０００６】
カレンダー成形に用いられる装置としては、例えば、特許文献３に記載のようなカレンダー成形機が一般的に用いられている。このカレンダー成形機では、図１に示すように、ＥＶＡを含む樹脂組成物（原料）を混練機２１に投入し、溶融混練後、コンベアベルト２２で混練物２０を搬送して練りロール２３に供給した後、練りロール２３で膜状となった混練物をコンベアベルト２４で搬送する。そして、混練物をカレンダーロール２５（第１ロール２５Ａ、第２ロール２５Ｂ、第３ロール２５Ｃ、第４ロール２５Ｄ）で圧延し、圧延されたシートをテイクオフロール２６で取り出した後、複数の冷却ロール２８で冷却し、これにより得られたＥＶＡシート３０を巻き取り機２９で巻き取る。ＥＶＡシートは合わせガラス用中間膜や太陽電池用封止膜に用いる場合には、通常０．４〜０．６ｍｍ程度の厚さに成形されて使用される（特許文献１及び２参照）。
【先行技術文献】
【特許文献】
【０００７】
【特許文献１】特開２００８−０９１７７２号公報
【特許文献２】特開２００７−３３１９５２号公報
【特許文献３】特開２００７−１６０７４０号公報
【発明の概要】
【発明が解決しようとする課題】
【０００８】
ところで、このようなカレンダー成形において、樹脂組成物をカレンダーロールで圧延する前に、混練時や樹脂組成物が滞留するバンク３１（図１参照）において樹脂組成物中に気泡が生じることは一般に回避することができない問題である。通常使用される膜厚のＥＶＡシートの製造時には気泡が生じてもカレンダーロールによる圧延過程や、製品製造時のラミネート時に気泡が抜けるので問題は生じない。
【０００９】
しかしながら、膜厚の厚いＥＶＡシートの場合は、圧延過程のカレンダーロール間のクリアランスが大きいため大きな気泡が残存し、残存した気泡はラミネート時においても抜けず、生産不良となるという問題がある。膜厚の厚いＥＶＡシートは、厚い透明基板（ガラス）を用いる合わせガラスや、薄い太陽電池用セルを用いた太陽電池の作製時にそのセル割れを防ぐために使用され、近年その需要が高まっていることからこの問題を解決できる対策が望まれている。
【００１０】
本発明はこのような事情に鑑みてなされたものであり、その目的は、得られるシート内部における気泡の残存が防止され、歩留まりが向上した厚膜のＥＶＡシートの製造方法を提供することにある。
【課題を解決するための手段】
【００１１】
上記目的は、エチレン−酢酸ビニル共重合体を含む樹脂組成物を混練した後、カレンダーロールで圧延する工程を含むエチレン−酢酸ビニル共重合体シートの製造方法であって、前記エチレン−酢酸ビニル共重合体シートの厚さが０．７〜２．０ｍｍであり、そして、前記カレンダーロールに供給される前記樹脂組成物の温度を７０〜９０℃に調整することを特徴とするエチレン−酢酸ビニル共重合体シートの製造方法により達成される。
【００１２】
従来のカレンダー成形で厚膜品のＥＶＡシートを製造する際には、樹脂組成物を混練した後カレンダーロールに供給するまでの間にその樹脂組成物の温度が低下して、流動性が下がることにより気泡が抜けずに残存することが問題となっていた。本発明の構成のように、０．７〜２．０ｍｍという厚膜品のＥＶＡシートを製造する際に、カレンダーロールに供給される樹脂組成物の温度を７０〜９０℃に調整することにより、流動性が良好な状態でカレンダーロールで圧延することができるので、その圧延時に気泡を抜け出させることが可能となる。
【００１３】
本発明の好ましい態様は以下の通りである。
【００１４】
（１）前記混練を練りロールで行い、前記温度調整を、前記練りロールと前記カレンダーロールとの間に配置された、前記混練された前記樹脂組成物を前記カレンダーロールに搬送する搬送手段において加熱することにより行う。この構成のように、搬送手段において樹脂組成物の加熱を行うことにより、効率的に樹脂組成物の温度を７０〜９０℃の範囲に維持することができる。
【００１５】
（２）前記加熱を、前記樹脂組成物に熱線照射することにより行う。簡易且つ迅速に温度調整を行うことができる。
【００１６】
（３）前記搬送手段としてコンベアベルトを使用し、該コンベアベルトのベルト温度を４０〜７０℃とすることにより前記温度調整を行う。簡易な方法で温度の低下を防ぎ、樹脂組成物を７０〜９０℃に維持することが可能となる。
【００１７】
（４）前記エチレン−酢酸ビニル共重合体シートの厚さが０．７〜１．０ｍｍである。厚膜ＥＶＡシート中でも０．７〜１．０ｍｍの厚さの場合には気泡の残存を確実に防止することができる。
【００１８】
（５）前記エチレン−酢酸ビニル共重合体のメルトフローレート（ＪＩＳ  Ｋ７２１０に従って、１９０℃、荷重２１．１８Ｎで測定）が、３５ｇ／１０分以下である。ＥＶＡの流動性をこの範囲とすることにより、気泡の残存を確実に防止することができる。
【００１９】
（６）前記樹脂組成物は架橋剤を含む。上記温度によれば、架橋剤が入っている場合でも架橋剤を反応させずにＥＶＡシートを製造することができる。
【００２０】
（７）前記エチレン−酢酸ビニル共重合体シートが、太陽電池用封止膜又は合わせガラス用中間膜である。本発明の製造方法により形成されたＥＶＡシートは、太陽電池用封止膜又は合わせガラス用中間膜として好適に使用することができる。
【００２１】
また、本発明は、上記製造方法により製造されたエチレン−酢酸ビニル共重合体シートを提供する。
【発明の効果】
【００２２】
本発明に係るエチレン−酢酸ビニル共重合体シートの製造方法によれば、ＥＶＡシート内部における気泡の残存を防止することができ、歩留まりを向上させることができる。したがって、接着性及び外観の良好な厚膜ＥＶＡシートを高い生産性で得ることができる。
【図面の簡単な説明】
【００２３】
【図１】カレンダー成形機の一例を示す概略図である。
【図２】カレンダーロールの配置例を示す概略図である。
【図３】太陽電池の一例を示す概略断面図である。
【図４】合わせガラスの一例を示す概略断面図である。
【発明を実施するための形態】
【００２４】
以下、本発明に係るＥＶＡシートの製造方法を図面を参照して詳細に説明する。図１は本発明の製造方法に用いるカレンダー成形機の一例を示す概略図である。
【００２５】
このカレンダー成形機では、エチレン−酢酸ビニル共重合体及び必要により架橋剤等の添加剤を含む樹脂組成物（原料）を混練機２１に投入し、溶融混練後、コンベアベルト２２で混練物２０を搬送して練りロール２３に供給する。練りロール２３で加熱混練（通常７０〜９０℃）して膜状になった混練物をコンベアベルト２４により搬送し、カレンダーロール（一般に熱ロールとも呼ばれる）である第１ロール２５Ａと第２ロール２５Ｂとの間に供給する。この時、第１ロール２５Ａと第２ロール２５Ｂの間隙には樹脂組成物が滞留しているバンク３１が生じる。カレンダーロール２５に供給された樹脂組成物は、第１ロール２５Ａ、第２ロール２５Ｂ、第３ロール２５Ｃ、第４ロール２５Ｄで圧延され、圧延されたシートはテイクオフロール２６で取り出される。その後、５個の冷却ロール２８で冷却して、得られたＥＶＡシート３０を巻き取り機２９で巻き取ることにより、ロール状に巻回されたＥＶＡシートが得られる。
【００２６】
本実施の形態においては、第１ロール２５Ａと第２ロール２５Ｂはほぼ水平となるように配置され、第３ロール２５Ｃは第２ロール２５Ｂに対して鉛直方向下方に配置され、第３ロール２５Ｃとほぼ水平となるように第４ロール２５Ｄが配置されている。エンボスロール２７は、シート面に凹凸加工を施す必要がある場合に適宜設けられるものであり、テイクオフロール２６のあとに配置される。
【００２７】
本発明のＥＶＡシートの製造方法において特徴的なことは、製膜後のＥＶＡシートの厚さが０．７〜２．０ｍｍの厚膜ＥＶＡシートを製造する際に、上記カレンダーロール２５Ａ、２５Ｂの間に供給される樹脂組成物を７０〜９０℃、好ましくは８０〜９０℃の温度に調整することである。このように、カレンダーロール２５に供給される樹脂組成物の温度を調整し、流動性の低下を防ぐことにより気泡の巻き込みを防止することができる。７０℃未満であると流動性が低下して混練時やバンク３１で発生した気泡がシート内部に残存する可能性があり、９０℃を超えるとＥＶＡ樹脂組成物に含まれる架橋剤が反応して架橋反応が生じる場合がある。本発明では、カレンダーロール２５に供給される直前の温度、すなわち図１に示すカレンダーロール２５Ａ、２５Ｂに供給されるときの樹脂組成物の温度が７０〜９０℃であればよい。また、ＥＶＡシートの成膜後の厚さは０．７〜１．０ｍｍであることが、確実に気泡の巻きこみを防止することができる点で好ましい。
【００２８】
本発明において上記温度調整を行うための加熱手段は、樹脂組成物を７０〜９０℃の範囲に調整することができれば特に限定されない。例えば、コンベアベルト２４の上方にヒータを設置してコンベアベルト２４上を移動する樹脂組成物を直接加熱する方法、コンベアベルト２４の内側にヒータを設置し、加熱されたベルトによって樹脂組成物を間接的に加熱する方法、樹脂組成物を練りロール２３からコンベアベルト２４上を搬送した後、再度練りロール２３に戻すというサイクルを一定時間行ってコンベアベルト２４を温める方法等が挙げられる。この際、コンベアベルト２４のベルト温度は４０〜７０℃とすることが好ましい。この温度とすることにより加熱混練した後の樹脂組成物の温度低下を効率的に防止し、上記温度に調整することができる。なお、コンベアベルト２４の長さ方向の長さは一般に１０〜２０ｍである。
【００２９】
また、樹脂組成物の温度は、接触温度計を樹脂組成物に直接接触させることにより、あるいは赤外線方式や光温度方式等の非接触温度計により測定することができる。ＥＶＡシートの加工性に影響を及ぼさない点から非接触温度計により温度測定することが好ましい。また、カレンダー成形機は、樹脂組成物が意図せず９０℃を超えた場合に冷却を行うための冷却手段を備えていても良い。冷却手段としては、窒素や空気等の不活性ガスからなる冷風を樹脂組成物に送風する冷却機等が挙げられ、このような冷却機は、例えばコンベアベルト２４の上方に設置すればよい。
【００３０】
更に、カレンダー成形機は、上記温度計からの情報に応じて加熱手段及び冷却手段のＯＮ／ＯＦＦや強弱の調整を行う制御手段（図示せず）が備えられていてもよい。これにより、常に温度をモニターして樹脂組成物を７０〜９０℃の範囲の温度に制御することが可能となる。
【００３１】
なお、カレンダーロール２５Ａ、２５Ｂ、２５Ｃ、２５Ｄの回転速度は、１〜３０ｍ／分、特に１〜２０ｍ／分とするのが好ましい。回転速度は、通常２５Ａ＜２５Ｂ＜２５Ｃ＜２５Ｄとなるように設定される。カレンダーロールの温度は５０〜９０℃、特に８０〜９０℃とすることが好ましい。
【００３２】
また、ＥＶＡシートの厚さの設定は、カレンダーロール１５Ｃと１５Ｄの間隔を、所望とするシート厚となるように設定することにより行うことができる。これにより、０．７〜２．０ｍｍ厚のＥＶＡシートを得ることができる。
【００３３】
なお、本発明において、カレンダーロールの配置形態は特に限定されず、従来から目的に応じて使い分けられているあらゆる配置形態を採用することができる。例えば、図２に示すように、（ａ）直列３本型、（ｂ）傾斜３本型、（ｃ）直列４本型、（ｄ）逆Ｌ型、（ｅ）Ｚ型、（ｆ）傾斜Ｚ型、（ｇ）５本型等が挙げられる。
【００３４】
以下、ＥＶＡシートを作製するためのＥＶＡ樹脂組成物について詳細に説明する。
【００３５】
［エチレン−酢酸ビニル共重合体（ＥＶＡ）］
ＥＶＡにおける酢酸ビニル含有量は２０〜３５質量％、特に２２〜２６質量％であることが好ましい。２０質量％未満であると、ＥＶＡシートの加工性が低下する恐れがあり、３５質量％を超えると、カルボン酸、アルコール等が発生し、ＥＶＡシートと接する部材との界面で発泡が生じ易くなる恐れがある。
【００３６】
また、ＥＶＡのメルトフローレート（ＭＦＲ）は、３５ｇ／１０分以下、特に２〜６ｇ／１０分であることが好ましい。低すぎると流動性が低下し、発生した気泡が抜けにくくなる場合があり、この範囲より高いと加工性が低下する場合がある。なお、本発明におけるメルトフローレート（ＭＦＲ）の値は、ＪＩＳ  Ｋ７２１０に従い、１９０℃、荷重２１．１８Ｎの条件に基づいて測定されたものである。
【００３７】
［架橋剤］
本発明においてＥＶＡを含む樹脂組成物はエチレン−酢酸ビニル共重合体の架橋構造を形成するための架橋剤を含むことが好ましい。架橋構造を形成することで、太陽電池モジュールに用いた場合の封止性能や、合わせガラスに用いた場合の接着性能を向上させることができる。架橋剤としては、接着力、耐湿性、耐貫通性の温度依存性が改善されたＥＶＡシートが得られることから、有機過酸化物を用いるのが好ましい。
【００３８】
前記有機過酸化物としては、１００℃以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。
【００３９】
前記有機過酸化物としては、樹脂の加工温度・貯蔵安定性の観点から例えば、ベンゾイルパーオキサイド系硬化剤、ｔｅｒｔ−ヘキシルパーオキシピバレート、ｔｅｒｔ−ブチルパーオキシピバレート、ｔｅｒｔ−ブチルパーオキシ２−ヘキシルカーボネート、３，５，５−トリメチルヘキサノイルパーオキサイド、ジ−ｎ−オクタノイルパーオキサイド、ラウロイルパーオキサイド、ステアロイルパーオキサイド、１，１，３，３−テトラメチルブチルパーオキシ−２−エチルヘキサノエート、スクシニックアシドパーオキサイド、２，５−ジメチル−２，５−ジ（ｔｅｒｔ−ブチルパーオキシ）ヘキサン、２，５−ジメチル−２，５−ジ（２−エチルヘキサノイルパーオキシ）ヘキサン、１−シクロヘキシル−１−メチルエチルパーオキシ−２−エチルヘキサノエート、ｔｅｒｔ−ヘキシルパーオキシ−２−エチルヘキサノエート、４−メチルベンゾイルパーオキサイド、ｔｅｒｔ−ブチルパーオキシ−２−エチルヘキサノエート、ｍ−トルオイル＋ベンゾイルパーオキサイド、ベンゾイルパーオキサイド、１，１−ビス（ｔｅｒｔ−ブチルパーオキシ）−２−メチルシクロヘキサネート、１，１−ビス（ｔｅｒｔ−ヘキシルパーオキシ）−３，３，５−トリメチルシクロヘキサネート、１，１−ビス（ｔｅｒｔ−ヘキシルパーオキシ）シクロヘキサネート、１，１−ビス（ｔｅｒｔ−ブチルパーオキシ）−３，３，５−トリメチルシクロヘキサン、１，１−ビス（ｔｅｒｔ−ブチルパーオキシ）シクロヘキサン、２，２−ビス（４，４−ジ−ｔｅｒｔ−ブチルパーオキシシクロヘキシル）プロパン、１，１−ビス（ｔｅｒｔ−ブチルパーオキシ）シクロドデカン、ｔｅｒｔ−ヘキシルパーオキシイソプロピルモノカーボネート、ｔｅｒｔ−ブチルパーオキシマレイックアシド、ｔｅｒｔ−ブチルパーオキシ−３，３，５−トリメチルヘキサン、ｔｅｒｔ−ブチルパーオキシラウレート、２，５−ジメチル−２，５−ジ（メチルベンゾイルパーオキシ）ヘキサン、ｔｅｒｔ−ブチルパーオキシイソプロピルモノカーボネート、ｔｅｒｔ−ブチルパーオキシ−２−エチルヘキシルモノカーボネート、ｔｅｒｔ−ヘキシルパーオキシベンゾエート、２，５−ジ−メチル−２，５−ジ（ベンゾイルパーオキシ）ヘキサン、等が挙げられる。
【００４０】
ベンゾイルパーオキサイド系硬化剤としては、７０℃以上の温度で分解してラジカルを発生するものであればいずれも使用可能であるが、半減期１０時間の分解温度が５０℃以上のものが好ましく、調製条件、成膜温度、硬化（貼り合わせ）温度、被着体の耐熱性、貯蔵安定性を考慮して適宜選択できる。使用可能なベンゾイルパーオキサイド系硬化剤としては、例えば、ベンゾイルパーオキサイド、２，５−ジメチルヘキシル−２，５−ビスパーオキシベンゾエート、ｐ−クロロベンゾイルパーオキサイド、ｍ−トルオイルパーオキサイド、２，４−ジクロロベンゾイルパーオキサイド、ｔ−ブチルパーオキシベンゾエート等が挙げられる。ベンゾイルパーオキサイド系硬化剤は１種でも２種以上を組み合わせて使用してもよい。
【００４１】
有機過酸化物として、特に、２，５−ジメチル−２，５−ジ（ｔｅｒｔ−ブチルパーオキシ）ヘキサン、１，１−ビス（ｔｅｒｔ−ヘキシルパーオキシ）−３，３，５−トリメチルシクロヘキサン、ｔｅｒｔ−ブチルパーオキシ２−ヘキシルカーボネートが好ましい。
【００４２】
前記有機過酸化物の含有量は、エチレン−酢酸ビニル共重合体１００質量部に対して、０．１〜５質量部、より好ましくは０．２〜３質量部であることが好ましい。前記有機過酸化物の含有量は、少ないと得られる架橋後の耐久性能が低下する恐れがあり、多くなると共重合体との相溶性が悪くなる恐れがある。
【００４３】
［架橋助剤］
ＥＶＡを含む樹脂組成物は、必要に応じて、さらに架橋助剤を含んでいてもよい。前記架橋助剤は、エチレン−酢酸ビニル共重合体のゲル分率を向上させ、ＥＶＡシートの接着性及び耐久性を向上させることができる。
【００４４】
前記架橋助剤の含有量は、エチレン−酢酸ビニル共重合体１００質量部に対して、一般に１０質量部以下、好ましくは０．１〜５質量部、更に好ましくは０．１〜２．５質量部で使用される。これにより、接着性に優れるＥＶＡシートが得られる。
【００４５】
前記架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレートおよびトリアリルイソシアヌレートが好ましく、特にトリアリルイソシアヌレートが好ましい。
【００４６】
［接着性向上剤］
ＥＶＡシートは、合わせガラスや太陽電池モジュールに使用した場合の接着性能を向上させるため、更に接着向上剤を含んでいても良い。接着向上剤としては、シランカップリング剤を用いることができる。これにより、優れた接着力を有するＥＶＡシートを形成することが可能となる。シランカップリング剤としては、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。なかでも、γ−メタクリロキシプロピルトリメトキシシランが特に好ましく挙げられる。
【００４７】
前記シランカップリング剤の含有量はエチレン−酢酸ビニル共重合体１００質量部に対して５質量部以下、好ましくは０．１〜２質量部であることが好ましい。
【００４８】
［その他］
ＥＶＡシートは、膜の種々の物性（機械的強度、光学的特性、耐熱性、耐光性、架橋速度等）の改良あるいは調整のため、必要に応じて、可塑剤、アクリロキシ基含有化合物、メタクリロキシ基含有化合物及び／又はエポキシ基含有化合物などの各種添加剤、紫外線吸収剤、光安定剤および老化防止剤を含んでいてもよい。
【００４９】
本発明の製造方法により製造されるＥＶＡシートは、気泡が内部に存在せず、接着性及び外観が良好であるので、合わせガラス用中間膜又は太陽電池用封止膜として好ましく使用することができる。
【００５０】
合わせガラス用中間膜として使用する場合は、例えば、本発明により製造されたＥＶＡシート（中間膜）を２枚の透明基板の間に介在させて、接合一体化させることにより合わせガラスが製造される。前記透明基板は、例えば珪酸塩ガラス、無機ガラス板、無着色透明ガラス板などのガラス板の他、プラスチックフィルムを用いてもよい。前記プラスチックフィルムとしては、ポリエチレンテレフタレート（ＰＥＴ）フィルム、ポリエチレンアフタレート（ＰＥＮ）フィルム、ポリエチレンブチレートフィルムを挙げることができ、ＰＥＴフィルムが好ましい。透明基板の厚さは、０．０５〜２０ｍｍ程度が一般的である。
【００５１】
合わせガラスの製造は、通常、ＥＶＡシートを２枚の透明基板で挟持して積層し、その積層体を減圧下で脱気し、加熱下に押圧することにより（高温ラミネート工程）、ＥＶＡシートに含まれるエチレン−酢酸ビニル共重合体を架橋硬化して、各層を接合一体化することにより行われる。架橋硬化する場合は、前記積層体を、一般に１００〜１５０℃、特に１３５℃付近で、１０分〜１２０分、好ましくは１０分〜６０分、加熱処理することにより行われる。前記架橋硬化は、例えば８０〜１２０℃の温度で予備圧着した後に行われてもよい。前記加熱処理は、例えば１３５℃で１０〜３０分間（雰囲気温度）が特に好ましい。また、前記加熱処理は０〜８００ＫＰａのプレス圧力を積層体に加えながら行うのが好ましい。架橋後の積層体の冷却は一般に室温で行われるが、特に冷却は速いほど好ましい。
【００５２】
また、ＥＶＡシートを太陽電池用封止膜に使用する場合は、通常、表面側透明保護部材と裏面側保護部材との間に、本発明により製造されたＥＶＡシート（封止膜）を介在させて架橋一体化させることにより太陽電池用セルを封止させて太陽電池を製造する。太陽電池用セルを十分に封止するには、表面側透明保護部材、表面側封止膜、太陽電池用セル、裏面側封止膜及び裏面側保護部材をその順で積層し、積層体を減圧下で予備圧着し、各層の残存する空気を脱気した後、加熱加圧して封止膜を架橋硬化させればよい。
【００５３】
ここで、太陽電池セルの光が照射される側（受光面側）を「表面側」と称し、太陽電池セルの受光面とは反対面側を「裏面側」と称する。
【００５４】
太陽電池に使用される表面側透明保護部材は、通常、珪酸塩ガラスなどのガラス基板が好ましい。ガラス基板の厚さは、０．１〜１０ｍｍが一般的であり、０．３〜５ｍｍが好ましい。ガラス基板は、一般に、化学的に、或いは熱的に強化させたものであってもよい。また、裏面側保護部材は、ポリエチレンテレフタレート（ＰＥＴ）などのプラスチックフィルムであるが、耐熱性、耐湿熱性を考慮してフッ化ポリエチレンフィルム、特にフッ化ポリエチレンフィルム／Ａｌ／フッ化ポリエチレンフィルムをこの順で積層させたフィルムが好ましい。
【００５５】
前記加熱加圧は、例えば、前記積層体を、真空ラミネータで温度１３５〜１８０℃、さらに１４０〜１８０℃、特に１５５〜１８０℃、脱気時間０．１〜５分、プレス圧力０．１〜１．５ｋｇ／ｃｍ2、プレス時間５〜１５分で加熱圧着すればよい。この加熱加圧時に、表面側封止膜および裏面側封止膜に含まれるＥＶＡを架橋させることにより、表面側封止膜および裏面側封止膜を介して、表面側透明保護部材、裏面側透明部材及び太陽電池用セルを一体化させて、太陽電池用セルを封止することができる。
【００５６】
以下、本発明を実施例により説明する。
【実施例】
【００５７】
以下に示す配合の樹脂組成物を、図１に示すカレンダー成形機を用いて、表１に示す厚さのＥＶＡシートをそれぞれ作製した。なお、この際、図１に示すコンベアベルト２４上の樹脂組成物を表１に示す各温度に加熱して温度調整を行った。温度調整は、図１に示す練りロール２３で加熱混練（混練温度：９０℃）した樹脂組成物をコンベアベルト２４に搬送した後、カレンダーロール２５に供給後、練りロール２３に戻して再度コンベアベルト２４上を搬送させるというサイクルを１時間行うことにより、コンベアベルト２４のベルト温度を表１に示す温度とすることにより行った。
【００５８】
また、樹脂組成物の温度及びコンベアベルト２４のベルト温度は、赤外線非接触温度計により測定した。なお、各カレンダーロールは、速度を６〜１０ｍ／分、温度を８５〜９０℃に調整した。
【００５９】
（ＥＶＡ樹脂組成物の配合）
・ＥＶＡ                                                            １００質量部
（酢酸ビニル含有量：２４質量％、ＭＦＲ：２．５ｇ／１０分）
・架橋剤（ｔ−ブチルパーオキシ２−ヘキシルカーボネート）            ２．５質量部
・架橋助剤（トリアリルイソシアヌレート）                            ２．０質量部
・シランカップリング剤（γ−メタクリロキシプロピルトリメトキシシラン）０．５質量部
【００６０】
＜評価方法＞
得られたＥＶＡシートについて気泡の有無及びその長さ（Ｌ）を目視で観察した。気泡の長さＬは、カレンダー成形時の圧延により楕円状に延びた気泡の長さを示しており、単位はｍｍである。
【００６１】
また、２枚のガラス（３．０ｍｍ）でＥＶＡシートを挟持し、真空ラミネータにて、１３５℃でラミネートを行った後のＥＶＡシートについて、気泡の有無を目視で確認した。結果を表１に示す
【００６２】
【表１】
2013093392.tif 000003
【００６３】
＜評価結果＞
表１に示されているように、ＥＶＡ樹脂組成物の温度が７０〜９０℃の場合には、それぞれ５０℃、６０℃である比較例１〜３に比べて、気泡の数が少ないことが認められた。特に８０℃、９０℃である実施例２及び３では、気泡が全く認められなかった。
【符号の説明】
【００６４】
５  合わせガラス用中間膜
７Ａ、７Ｂ  透明基板
１１  表面側透明保護部材
１２  裏面側保護部材
１３Ａ  太陽電池用封止膜（表面側）
１３Ｂ  太陽電池用封止膜（裏面側）
１４  太陽電池用セル
１５  接続タブ
２１  混練機
２２  コンベアベルト
２３  練りロール
２４  コンベアベルト
２５Ａ、２５Ｂ、２５Ｃ、２５Ｄ  カレンダーロール
２６  テイクオフロール
２７  エンボスロール
２８  冷却ロール
２９  巻き取り機
３０  ＥＶＡシート
３１  バンク
【図１】
2013093392.tif 000004
【図２】
2013093392.tif 000005
【図３】
2013093392.tif 000006
【図４】
2013093392.tif 000007